(57)【要約】  式Ｉのベンゾフラノン安定剤からなる群から選択される１つ以上の添加剤を含むポリカーボネート組成物であって、2021503021.tif 000028式中、Ｒ１、Ｒ２、Ｒ３、Ｒ４、およびＲ５は、それぞれ独立して、水素、ハロゲン、ヒドロキシ、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、１〜３個の−Ｏ−、−Ｓ−、−ＮＨ−、もしくは−Ｎ（Ｃ１−Ｃ８アルキル）−によって中断されたＣ３−Ｃ２５アルカノイルオキシであり、ここで、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、および中断されたＣ３−Ｃ２５アルケノイルオキシは、非置換であるか、またはハロゲン、ヒドロキシ、チオール、アミノ、Ｃ１−Ｃ４アルキルアミノ、ジ（Ｃ１−Ｃ４アルキル）アミノ、およびＣ１−Ｃ４アルキルから選択される１〜３個の基で置換されている、組成物。
2021503021.tif 000002
【特許請求の範囲】
【請求項１】
ポリカーボネートと、式Ｉのベンゾフラノン安定剤からなる群から選択される１つ以上の添加剤と、を含む組成物であって、
【化１】
2021503021.tif 000025
式中、
Ｒ１、Ｒ２、Ｒ３、Ｒ４、およびＲ５は、それぞれ独立して、水素、ハロゲン、ヒドロキシ、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、または１〜３個の−Ｏ−、−Ｓ−、−ＮＨ−、もしくは−Ｎ（Ｃ１−Ｃ８アルキル）−によって中断されたＣ３−Ｃ２５アルカノイルオキシであり、ここで、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、および中断されたＣ３−Ｃ２５アルケノイルオキシは、非置換であるか、またはハロゲン、ヒドロキシ、チオール、アミノ、Ｃ１−Ｃ４アルキルアミノ、ジ（Ｃ１−Ｃ４アルキル）アミノ、およびＣ１−Ｃ４アルキルから選択される１〜３個の基で置換されている、組成物。
【請求項２】
Ｒ１およびＲ２が独立して、水素またはＣ１−Ｃ８アルキルであり、
Ｒ３およびＲ４が独立して、Ｃ１−Ｃ１２アルキルであり、
Ｒ５が、Ｃ１−Ｃ７アルキル、フェニル、Ｃ１−Ｃ８アルキルフェニル、３，５−ジ（Ｃ１−Ｃ８アルキル）−４−ヒドロキシフェニル、またはＣ１−Ｃ８アルキル（３，５−ジ（Ｃ１−Ｃ８アルキル）−４−ヒドロキシフェニル）である、請求項１に記載の組成物。
【請求項３】
Ｒ１およびＲ２が、水素であり、Ｒ３およびＲ４が、Ｃ１−Ｃ８アルキルである、請求項１または２に記載の組成物。
【請求項４】
Ｒ５が、Ｃ１−Ｃ４アルキル、フェニル、Ｃ１−Ｃ４アルキルフェニル、３，５−ジ（Ｃ１−Ｃ４アルキル）−４−ヒドロキシフェニル、またはＣ１−Ｃ４アルキル（３，５−ジ（Ｃ１−Ｃ４アルキル）−４−ヒドロキシフェニルである、請求項１〜３のいずれか一項に記載の組成物。
【請求項５】
前記ベンゾフラノン安定剤が、以下からなる群から選択される、請求項１〜４のいずれか一項に記載の組成物。
【化２】
2021503021.tif 000026
【請求項６】
前記ポリカーボネートの重量に基づいて、約１０重量ｐｐｍ〜約１０００重量ｐｐｍの前記１つ以上のベンゾフラノン安定剤を含む、請求項１〜５のいずれか一項に記載の組成物。
【請求項７】
前記ポリカーボネートの重量に基づいて、約０．１重量％〜約７．０重量％の前記１つ以上のベンゾフラノン安定剤を含む、請求項１〜４のいずれか一項に記載の組成物。
【請求項８】
１つ以上の有機リン安定剤を含む、請求項１〜７のいずれか一項に記載の組成物。
【請求項９】
有機ホスファイト安定剤、有機ホスホナイト安定剤、および有機ホスフィン安定剤からなる群から選択される１つ以上の有機リン安定剤を含む、請求項１〜８のいずれか一項に記載の組成物。
【請求項１０】
トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスルチトールジホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレン−ジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２’，２”−ニトリロ［トリエチルトリス（３，３’５，５’−テトラ−ｔｅｒｔ−ブチル−１，１’−ビフェニル−２，２’−ジイル）ホスファイト］、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【化３】
2021503021.tif 000027
トリエチルホスフィン、トリイソプロピルホスフィン、トリ−ｎ−ブチルホスフィン、トリシクロヘキシルホスフィン、アリルジフェニルホスフィン、トリフェニルホスフィン、ジフェニルホスフィン、トリ−２，４−ジメチルフェニルホスフィン、トリ−２，４，６−トリメチルフェニルホスフィン、トリ−ｏ−トリルホスフィン、トリ−ｏ−アニシルホスフィン、ジフェニルブチルホスフィン、ジフェニル−オクタデシルホスフィン、トリス−（ｐ−ノニルフェニル）−ホスフィン、トリス−ナフチルホスフィン、ジフェニル−（ヒドロキシメチル）−ホスフィン、ジフェニル−アセトキシメチルホスフィン、ジフェニル−（ベータ−エチルカルボキシエチル）ホスフィン、ジフェニル−ベンジルホスフィン、ジフェニル−（ｐ−ヒドロキシフェニル）−ホスフィン、ジフェニル−１，４−ジヒドロキシフェニル−２−ホスフィン、およびフェニル−ナフチル−ベンジルホスフィンからなる群から選択される１つ以上の有機リン安定剤を含む、請求項１〜９のいずれか一項に記載の組成物。
【請求項１１】
前記ポリカーボネートの重量に基づいて、約１０重量ｐｐｍ〜約１０００重量ｐｐｍの１つ以上の有機リン安定剤を含む、請求項１〜１０のいずれか一項に記載の組成物。
【請求項１２】
前記組成物が、１つ以上のベンゾフラノン安定剤と、１つ以上の有機リン安定剤と、を含み、前記１つ以上のベンゾフラノン安定剤対前記１つ以上の有機リン安定剤の重量／重量比が、約０．０５〜約１．０である、請求項１〜１１のいずれか一項に記載の組成物。
【請求項１３】
前記組成物が、１つ以上の紫外線吸収剤を含む、請求項１〜１２のいずれか一項に記載の組成物。
【請求項１４】
前記組成物が、ヒンダードフェノール系酸化防止剤を本質的に含まない、請求項１〜１３のいずれか一項に記載の組成物。
【請求項１５】
請求項１〜１４のいずれか一項に記載の組成物を含むフィルム、シート、または成形品。
【請求項１６】
約４００ｎｍ〜約７００ｎｍの波長を有する光に対して透明である、請求項１５に記載のフィルム、シート、または成形品。
【請求項１７】
自動車用ヘッドランプカバー、街路灯カバー、太陽エネルギー制御フィルム、照明器具用の反射ハウジング、および光拡散フィルムからなる群から選択される、請求項１５または１６に記載のフィルム、シート、または成形品。
【請求項１８】
請求項１５〜１７のいずれか一項に記載のフィルム、シート、または成形品を調製する方法であって、前記組成物を溶融混合することを含む、方法。
【請求項１９】
熱、光、および酸素の有害な影響に対してポリカーボネートを安定化する方法であって、請求項１に記載の式Ｉのベンゾフラノン安定剤からなる群から選択される１つ以上の添加剤をポリカーボネートに組み込むことを含む、方法。
【請求項２０】
請求項１に記載の式Ｉの１つ以上のベンゾフラノン安定剤と、
１つ以上の有機リン安定剤と、を含む、添加剤組成物。
【請求項２１】
前記１つ以上のベンゾフラノン安定剤対前記１つ以上の有機リン安定剤の重量／重量比が、約０．０５〜約１．０である、請求項２０に記載の組成物。
【請求項２２】
前記組成物が、ヒンダードフェノール系酸化防止剤を本質的に含まない、請求項２０または２１に記載の組成物。
【請求項２３】
前記組成物が、１つ以上の紫外線吸収剤を含む、請求項２０〜２２のいずれか一項に記載の組成物。
【発明の詳細な説明】
【技術分野】
【０００１】
本開示は、特定のベンゾフラノン安定剤を含むポリカーボネート組成物を対象とする。
【背景技術】
【０００２】
ポリカーボネートは、その強い機械的特性、ならびに高い光線透過率、高い光沢、および透明度を含む優れた光学特性のために、望ましい熱可塑性ポリマーである。しかし、ポリカーボネートは、周期的または一定の高温にさらされると、黄変し、光学的および機械的特性が失われる。
【０００３】
ポリカーボネートは、建設用の太陽エネルギー制御ウィンドウフィルム、自動車用および商用ランプカバー、ＬＥＤ照明用の反射ハウジング、ならびにＬＥＤおよびＬＣＤ電子ディスプレイモニター用の光拡散フィルムなどの用途で使用される。これらの用途は、高温にさらされる。
【０００４】
熱、光、および酸素の有害な影響からポリカーボネートをより完全に保護する必要があり、その影響は黄変、透明性の喪失、および光沢の喪失をもたらす。一般に、従来のヒンダードフェノール系酸化防止剤および／または有機ホスファイトもしくはホスフィン安定剤が、ポリカーボネートに使用される。
【０００５】
発明の概要
ポリカーボネートと、式Ｉのベンゾフラノン安定剤からなる群から選択される１つ以上の添加剤と、を含む組成物が開示され、
【化１】
2021503021.tif 000003
式中、Ｒ１、Ｒ２、Ｒ３、Ｒ４、およびＲ５は、それぞれ独立して、水素、ハロゲン、ヒドロキシ、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、または１〜３個の−Ｏ−、−Ｓ−、−ＮＨ−、もしくは−Ｎ（Ｃ１−Ｃ８アルキル）−によって中断されたＣ３−Ｃ２５アルカノイルオキシであり、ここで、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、および中断されたＣ３−Ｃ２５アルケノイルオキシは、非置換であるか、またはハロゲン、ヒドロキシ、チオール、アミノ、Ｃ１−Ｃ４アルキルアミノ、ジ（Ｃ１−Ｃ４アルキル）アミノ、およびＣ１−Ｃ４アルキルから選択される１〜３個の基で置換されている。
【０００６】
熱、光、および酸素の有害な影響に対してポリカーボネートを安定化する方法も開示され、この方法は、式Ｉのベンゾフラノン安定剤からなる群から選択される１つ以上の添加剤をポリカーボネートに組み込むことを含む。
【０００７】
式Ｉの１つ以上のベンゾフラノン安定剤と、１つ以上の有機リン安定剤と、を含む添加剤組成物も開示される。
【０００８】
詳細な開示
ポリカーボネートは、縮合によって、ビスフェノールＡおよびホスゲンまたはホスゲン類似体、例えばトリクロロメチルクロロホルメート、トリホスゲン、もしくはジフェニルカーボネートから得ることができ、後者の場合は通常、好適なエステル交換触媒、例えば水素化ホウ素、アミン、例えば２−メチルイミダゾール、または第四級アンモニウム塩を添加して得ることができる。ビスフェノールＡに加えて、他のビスフェノール成分も使用することができ、ベンゼン核でハロゲン化されているモノマーを使用することも可能である。好適なビスフェノール成分には、例えば、２，２−ビス（４’−ヒドロキシフェニル）プロパン（ビスフェノールＡ）、２，４’−ジヒドロキシジフェニルメタン、ビス（２−ヒドロキシフェニル）メタン、ビス（４−ヒドロキシフェニル）メタン、ビス−（４−ヒドロキシ−５−プロピルフェニル）メタン、１，１−ビス（４’−ヒドロキシフェニル）エタン、ビス（４−ヒドロキシフェニル）シクロヘキシルメタン、２，２−ビス（４’−ヒドロキシフェニル）−１−フェニルプロパン、２，２−ビス（３’，５’−ジメチル−４’−ヒドロキシフェニル）プロパン、２，２−ビス（３’，５’−ジブロモ−４’−ヒドロキシフェニル）プロパン、２，２−ビス（３’，５’−ジクロロ−４’−ヒドロキシフェニル）プロパン、１，１−ビス（４’−ヒドロキシフェニル）シクロドデカン、１，１−ビス（３’５、’−ジメチル−４’−ヒドロキシフェニル）シクロドデカン、１，１−ビス（４’−ヒドロキシフェニル）−３，３，５−トリメチルシクロヘキサン、１，１−ビス（４’−ヒドロキシフェニル）−３，３，５，５−テトラメチルシクロヘキサン、および１，１−ビス（４’−ヒドロキシフェニル）−３，３，５−トリメチルシクロペンタンが挙げられる。ビスフェノールに加えて、ポリカーボネートは、他のジオール、例えばイソソルビド、イソイジド、およびイソマンニドを含むジアンヒドロヘキシトールから得ることができる。ポリカーボネートは、前述のジオールのうちの１つ以上、ならびにさらなるジオールを使用することができる。ポリカーボネートは、二官能性以上のモノマーの好適な量で分岐されてもよい。
【０００９】
いくつかの実施形態では、ポリカーボネートは、例えば、約５５重量％、約６０重量％、約６５重量％、約７０重量％、約７５重量％、または約８０重量％のうちのいずれか１つから、約８５重量％、約９０重量％、約９５重量％、約９６重量％、約９７重量％、約９８重量％、または約９９重量％のうちのいずれか１つの過半量で本開示の組成物中に存在してもよい。
【００１０】
ポリカーボネートは、シート、フィルム、または成形部品の形であってもよい。ポリカーボネート組成物は、例えば、電気および電子製品の外装材料、自動車部品、建築材料、光学部品などに使用することができる。
【００１１】
いくつかの実施形態では、ポリカーボネート組成物は、自動車用ヘッドランプ、街路灯、建設（建物）用の太陽エネルギー制御ウィンドウフィルム、ＬＥＤ照明用の反射ハウジング、ＬＥＤおよびＬＣＤ電子ディスプレイモニター用の光拡散フィルム、コンピューターおよび大型のコンソールディスプレイ画面のバックライトフィルム、ならびにボトルなどの容器に使用することができる。自動車には、乗用車、トラック、バン、建設車両、スポーツユーティリティ車、オートバイなどが含まれる。
【００１２】
ポリカーボネート製品には、窓ガラス、温室用ガラス板、屋根製品、鏡、ゴーグル、吸音壁、フロントガラス（例えばオートバイのフロントガラス）、太陽電池カバーまたは基板、ディスプレイカバー、タッチパネルまたはスクリーン、娯楽機械（例えばピンボールマシン）の部品なども含まれる。
【００１３】
ポリカーボネート（ＰＣ）フィルムは、例えば、約０．０５ｍｍ未満〜約０．５０ｍｍ、例えば、約０．０５ｍｍ、０．０７ｍｍ、０．０９ｍｍ、０．１０ｍｍ、０．１５ｍｍ、約０．２０ｍｍ、または約０．２５ｍｍのいずれかから、約０．３０ｍｍ、約０．３５ｍｍ、約０．４０ｍｍ、約０．４５ｍｍ、または約０．５０ｍｍのいずれかの厚さを有してもよい。
【００１４】
ポリカーボネートシートは、例えば、約０．５ｍｍ〜約３．１ｍｍを超える厚さを有してもよい。ＰＣシートは、例えば防弾窓シートの場合、厚くなることがある。ＰＣシートは、約０．５ｍｍ、約０．７ｍｍ、約１．０ｍｍ、約１．５ｍｍ、または約２．０ｍｍのいずれかから、約２．５ｍｍ、約２．７ｍｍ、または約３．１ｍｍ以上のいずれかであってもよい。
【００１５】
フィルムおよびシートの両方は、単層または多層であってもよく、他のポリマーまたはプラスチックを含む層を含んでもよい。フィルムおよびシートは、押出し法または共押出し法により調製することができる。
【００１６】
特定の実施形態では、ポリカーボネート組成物は、約３５０ｎｍ、約３６０ｎｍ、約３７０ｎｍ、約３８０ｎｍ、約３９０ｎｍ、約４００ｎｍ、約４１０ｎｍ、約４２０ｎｍ、約４３０ｎｍ、約４４０ｎｍ、または約４５０ｎｍ〜約７００ｎｍのいずれかの波長を有する光に対して透明であってもよい。いくつかの実施形態では、ポリカーボネート組成物は、可視光（約３９０ｎｍ〜約７００ｎｍ）に対して透明である。いくつかの実施形態では、透明とは、９０％、９１％、９２％、９３％、９４％、９５％、９６％、９７％、９８％、または９９％の光が組成物を通過することができることを意味する。
【００１７】
本発明のベンゾフラノンは、式Ｉの化合物を含み、
【化２】
2021503021.tif 000004
式中、Ｒ１、Ｒ２、Ｒ３、Ｒ４、およびＲ５は、それぞれ独立して、水素、ハロゲン、ヒドロキシ、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、または１〜３個の−Ｏ−、−Ｓ−、−ＮＨ−、もしくは−Ｎ（Ｃ１−Ｃ８アルキル）−によって中断されたＣ３−Ｃ２５アルカノイルオキシであり、ここで、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、および中断されたＣ３−Ｃ２５アルケノイルオキシは、非置換であるか、またはハロゲン、ヒドロキシ、チオール、アミノ、Ｃ１−Ｃ４アルキルアミノ、ジ（Ｃ１−Ｃ４アルキル）アミノ、およびＣ１−Ｃ４アルキルから選択される１〜３個の基で置換されている。
【００１８】
特定の実施形態では、Ｒ１およびＲ２は独立して、水素またはＣ１−Ｃ８アルキルであり、Ｒ３およびＲ４は独立して、Ｃ１−Ｃ１２アルキルであり、Ｒ５は、Ｃ１−Ｃ７アルキル、フェニル、Ｃ１−Ｃ８アルキルフェニル、３，５−ジ（Ｃ１−Ｃ８アルキル）−４−ヒドロキシフェニル、またはＣ１−Ｃ８アルキル（３，５−ジ（Ｃ１−Ｃ８アルキル）−４−ヒドロキシフェニル）である。
【００１９】
特定の実施形態では、Ｒ１およびＲ２は、水素であり、Ｒ３およびＲ４は、Ｃ１−Ｃ８アルキルである。いくつかの実施形態では、Ｒ５は、Ｃ１−Ｃ４アルキル、フェニル、Ｃ１−Ｃ４アルキルフェニル、３，５−ジ（Ｃ１−Ｃ４アルキル）−４−ヒドロキシフェニル、またはＣ１−Ｃ４アルキル（３，５−ジ（Ｃ１−Ｃ４アルキル）−４−ヒドロキシフェニルである。
【００２０】
アルキル基は、直鎖状または分枝状であってもよく、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、ｔｅｒｔ−オクチル、２−エチルヘキシル、１，１，３−トリメチルヘキシル、１，１，３，３−テトラメチルペンチル、ノニル、デシル、ウンデシル、１−メチルウンデシル、およびドデシルが含まれてもよい。
【００２１】
シクロアルキルには、シクロヘキシル、シクロペンチル、およびシクロヘプチルが含まれる。ハロゲンは、フルオロ、クロロ、ブロモ、またはヨードである。フェニルアルキルには、ベンジルおよびクミルが含まれる。アルケニルおよびアルキニルは、アルキルの不飽和バージョンである。例えばアルコキシのアルキル部分は、アルキルの場合と同様に定義することができる。
【００２２】
特定の実施形態では、本開示のベンゾフラノンは、以下の式の化合物を含む。
【化３】
2021503021.tif 000005
【００２３】
式Ｉのベンゾフラノンは、米国特許第６８８１７７４号および同第８８４０８１０号に記載されているように調製することができる。
【００２４】
ポリカーボネート組成物は、１つ以上の紫外線吸収剤（ＵＶＡ）を含んでもよい。いくつかの実施形態では、ＵＶ光吸収剤は、ヒドロキシフェニルベンゾトリアゾール、トリス−アリール−ｓ−トリアジン、ヒドロキシベンゾエート、２−ヒドロキシベンゾフェノン、およびシアノアクリレート紫外光吸収剤からなる群から選択することができる。
【００２５】
ヒドロキシフェニルベンゾトリアゾールＵＶＡは、例えば、米国特許第３，００４，８９６号、同第３，０５５，８９６号、同第３，０７２，５８５号、同第３，０７４，９１０号、同第３，１８９，６１５号、同第３，２１８，３３２号、同第３，２３０，１９４号、同第４，１２７，５８６号、同第４，２２６，７６３号、同第４，２７５，００４号、同第４，２７８，５８９号、同第４，３１５，８４８号、同第４，３４７，１８０号、同第４，３８３，８６３号、同第４，６７５，３５２号、同第４，６８１，９０５号、同第４，８５３，４７１号、同第５，２６８，４５０号、同第５，２７８，３１４号、同第５，２８０，１２４号、同第５，３１９，０９１号、同第５，４１０，０７１号、同第５，４３６，３４９号、同第５，５１６，９１４号、同第５，５５４，７６０号、同第５，５６３，２４２号、同第５，５７４，１６６号、同第５，６０７，９８７号、同第５，９７７，２１９号、および同第６，１６６，２１８号に開示され、例えば２−（２−ヒドロキシ−５−メチルフェニル）−２Ｈ−ベンゾトリアゾール、２−（３，５−ジ−ｔ−ブチル−２−ヒドロキシフェニル）−２Ｈ−ベンゾトリアゾール、２−（２−ヒドロキシ−５−ｔ−ブチルフェニル）−２Ｈ−ベンゾトリアゾール、２−（２−ヒドロキシ−５−ｔ−オクチルフェニル）−２Ｈ−ベンゾトリアゾール、５−クロロ−２−（３，５−ジ−ｔ−ブチル−２−ヒドロキシフェニル）−２Ｈ−ベンゾトリアゾール、５−クロロ−２−（３−ｔ−ブチル−２−ヒドロキシ−５−メチルフェニル）−２Ｈ−ベンゾトリアゾール、２−（３−ｓｅｃ−ブチル−５−ｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−ｔ−アミル−２−ヒドロキシフェニル）−２Ｈ−ベンゾトリアゾール、２−（３、５−ビス−α−クミル−２−ヒドロキシフェニル）−２Ｈ−ベンゾトリアゾール、２−（３−ｔ−ブチル−２−ヒドロキシ−５−（２−（ω−ヒドロキシ−オクタ−（エチレンオキシ）カルボニル−エチル）−、フェニル）−２Ｈ−ベンゾトリアゾール、２−（３−ドデシル−２−ヒドロキシ−５−メチルフェニル）−２Ｈ−ベンゾトリアゾール、２−（３−ｔ−ブチル−２−ヒドロキシ−５−（２−オクチルオキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−ｔ−ブチル−２−ヒドロキシ−５−（２−オクチルオキシカルボニルエチル）フェニル）−５−クロロ−２Ｈ−ベンゾトリアゾール、２−（３−ｔｅｒｔ−ブチル−５−（２−（２−エチルヘキシルオキシ）−カルボニルエチル）−２−ヒドロキシフェニル）−５−クロロ−２Ｈ−ベンゾトリアゾール、２−（３−ｔ−ブチル−２−ヒドロキシ−５−（２−メトキシカルボニルエチル）フェニル）−５−クロロ−２Ｈ−ベンゾトリアゾール、２−（３−ｔ−ブチル−２−ヒドロキシ−５−（２−メトキシカルボニルエチル）フェニル）−２Ｈ−ベンゾトリアゾール、２−（３−ｔ−ブチル−５−（２−（２−エチルヘキシルオキシ）カルボニルエチル）−２��ヒドロキシフェニル）−２Ｈ−ベンゾトリアゾール、２−（３−ｔ−ブチル−２−ヒドロキシ−５−（２−イソオクチルオキシカルボニルエチル）フェニル−２Ｈ−ベンゾトリアゾール、２，２’−メチレン−ビス（４−ｔ−オクチル−（６−２Ｈ−ベンゾトリアゾール−２−イル）フェノール）、２−（２−ヒドロキシ−３−α−クミル−５−ｔ−オクチルフェニル）−２Ｈ−ベンゾトリアゾール、２−（２−ヒドロキシ−３−ｔ−オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−ｔ−オクチルフェニル）−２Ｈ−ベンゾトリアゾール、２−（３−ｔ−ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−ｔ−オクチルフェニル）−２Ｈ−ベンゾトリアゾール、５−トリフルオロメチル−２−（２−ヒドロキシ−５−ｔ−オクチルフェニル）−２Ｈ−ベンゾトリアゾール、５−トリフルオロメチル−２−（２−ヒドロキシ−３，５−ジ−ｔ−オクチルフェニル）−２Ｈ−ベンゾトリアゾール、メチル３−（５−トリフルオロメチル−２Ｈ−ベンゾトリアゾール−２−イル）−５−ｔ−ブチル−４−ヒドロキシヒドロシンナメート、５−ブチルスルホニル−２−（２−ヒドロキシ−３−α−クミル−５−ｔ−オクチルフェニル）−２Ｈ−ベンゾトリアゾール、５−トリフルオロメチル−２−（２−ヒドロキシ−３−α−クミル−５−ｔ−ブチルフェニル）−２Ｈ−ベンゾトリアゾール、５−トリフルオロメチル−２−（２−ヒドロキシ−３，５−ジ−ｔ−ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−ｔ−ブチルフェニル）−２Ｈ−ベンゾトリアゾール、および５−フェニルスルホニル−２−（２−ヒドロキシ−３，５−ジ−ｔ−ブチルフェニル）−２Ｈ−ベンゾトリアゾールである。
【００２６】
トリス−アリール−ｓ−トリアジンＵＶＡは、例えば、米国特許第３，８４３，３７１号、同第４，６１９，９５６号、同第４，７４０，５４２号、同第５，０９６，４８９号、同第５，１０６，８９１号、同第５，２９８，０６７号、同第５，３００，４１４号、同第５，３５４，７９４号、同第５，４６１，１５１号、同第５，４７６，９３７号、同第５，４８９，５０３号、同第５，５４３，５１８号、同第５，５５６，９７３号、同第５，５９７，８５４号、同第５，６８１，９５５号、同第５，７２６，３０９号、同第５，７３６，５９７号、同第５，９４２，６２６号、同第５，９５９，００８号、同第５，９９８，１１６号、同第６，０１３，７０４号、同第６，０６０，５４３号、同第６，２４２，５９８号、および同第６，２５５，４８３号に開示されるものであり、例えば４，６−ビス−（２，４−ジメチルフェニル）−２−（２−ヒドロキシ−４−オクチルオキシフェニル）−ｓ−トリアジン、ＣＹＡＳＯＲＢ１１６４、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２，４−ビス（４−ビフェニリル）−６−（２−ヒドロキシ−４−（２−エチルヘキシル）オキシフェニル）−ｓ−トリアジン、２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミロキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊は、オクチルオキシ、ノニルオキシ、およびデシルオキシ基の混合物を示す）、メチレンビス−｛２，４−ビス（２，４−ジメチルフェニル）−６−［２−ヒドロキシ−４−（３−ブチルオキシ−２−ヒドロキシプロポキシ）���ェニル］−ｓ−トリアジン｝、３：５’、５：５’、および３：３’の位置、５：４：１の比率で架橋されたメチレン架橋二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−ｓｅｃ−ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンとの混合物、ＴＩＮＵＶＩＮ４００、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン、および４，６−ジフェニル−２−（４−ヘキシルオキシ−２−ヒドロキシフェニル）−ｓ−トリアジンである。
【００２７】
ヒドロキシベンゾエートＵＶ吸収剤は、例えば、置換および非置換安息香酸のエステル、例えば、４−ｔｅｒｔ−ブチルフェニルサリチル酸、フェニルサリチル酸、オクチルフェニルサリチル酸、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエートである。
【００２８】
２−ヒドロキシベンゾフェノンＵＶ吸収剤は、例えば、４−ヒドロキシ、４−メトキシ、４−オクチルオキシ、４−デシルオキシ、４−ドデシルオキシ、４−ベンジルオキシ、４，２’，４’−トリヒドロキシ、および２’−ヒドロキシ−４，４’−ジメトキシ誘導体である。
【００２９】
シアノアクリレートＵＶ吸収剤は、例えば、ペンタエリスリトールテトラキス（２−シアノ−３，３−ジフェニルアクリレート）、α−シアノ−β，β−ジフェニルアクリル酸エチルエステルまたはイソオクチルエステル、およびα−シアノ−β−メチル−ｐ−メトキシ−桂皮酸メチルエステルまたはブチルエステルである。
【００３０】
ＵＶＡの多くは、例えば、市販のＴＩＮＵＶＩＮ３２６、ＴＩＮＵＶＩＮ３６０、ＴＩＮＵＶＩＮ２３４、ＴＩＮＵＶＩＮ１５７７、ＴＩＮＵＶＩＮ１６００、ＣＹＡＳＯＲＢ  ＵＶ１１６４、ＣＹＡＳＯＲＢ  ＴＨＴ、ＣＹＡＳＯＲＢ  ＵＶ２９０８、ＣＨＩＭＡＳＳＯＲＢ８１、ＵＶＩＮＵＬ３０３０などである。
【００３１】
いくつかの実施形態では、紫外線吸収剤は、ポリカーボネートの重量に基づいて、合計で約０．０１重量パーセント（重量％）、約０．０５重量％、約０．１重量％、約０．２重量％、約０．５重量％、約０．７重量％、約１．０重量％、または約１．２重量％のいずれかから、約１．４重量％、約１．６重量％、約１．８重量％、約２．０重量％、約２．３重量％、約２．５重量％、約２．７重量％、または約３．０重量％のいずれかで存在してもよい。
【００３２】
特定の実施形態では、多層フィルムまたはシートにおいて、内部バルク層および上部またはキャップ層は、異なるＵＶＡを含んでもよい。
【００３３】
ポリカーボネート組成物は、任意に１つ以上の有機リン安定剤を含んでもよい。有機リン安定剤には、有機ホスファイトおよび有機ホスホナイト安定剤が含まれ、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト（Ｆ）、トリス（２，４−ジ−ｔｅｒｔ−ブチルフェニル）ホスファイト、ビス（２，４−ジ−α−クミルフェニル）ペンタエリスルチトールジホスファイト（Ｋ）、ジイソデシルペンタエリスリトールジホスファイト、ビス（２，４−ジ−ｔｅｒｔ−ブチルフェニル）ペンタエリスリトールジホスファイト（Ｄ）、ビス（２，６−ジ−ｔｅｒｔ−ブチル−４−メチルフェニル）ペンタエリスリトールジホスファイト（Ｅ）、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレン−ジホスホナイト（Ｈ）、６−イソオクチルオキシ−２，４，８，１０−テトラ−ｔｅｒｔ−ブチル−ジベンゾ［ｄ，ｆ］［１，３，２］ジオキサホスフェピン（Ｃ）、６−フルオロ−２，４，８，１０−テトラ−ｔｅｒｔ−ブチル−１２−メチル−ジベンゾ［ｄ，ｇ］［１，３，２］ジオキサホスホシン（Ａ）、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト（Ｇ）、２，２’，２”−ニトリロ［トリエチルトリス（３，３’５，５’−テトラ−ｔｅｒｔ−ブチル−１，１’−ビフェニル−２，２’−ジイル）ホスファイト］（Ｂ）、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【化４−１】
2021503021.tif 000006
【化４−２】
2021503021.tif 000007
【化４−３】
2021503021.tif 000008
が含まれる。
【００３４】
いくつかの実施形態では、有機リン安定剤は、有機ホスフィン安定剤も含む。有機ホスフィン安定剤は、式Ｐ（Ｒ１）（Ｒ２）（Ｒ３）のものであってもよく、Ｒ１、Ｒ２、およびＲ３は、それぞれ独立して、Ｈ、Ｃ１−Ｃ２０アルキル、Ｃ３−Ｃ７シクロアルキル、Ｃ２−Ｃ６アルケニル、フェニル、またはナフチルであり、それぞれ非置換であるか、または１〜３個のヒドロキシ、アミノ、アセトキシ、Ｃ１−Ｃ４アルコキシ、Ｃ１−Ｃ１０アルキル、Ｃ１−Ｃ４アルキルカルボニル、フェニル、もしくはＣ１−Ｃ４アルコキシフェニルで置換されている。
【００３５】
いくつかの実施形態では、有機ホスフィン安定剤は、トリエチルホスフィン、トリイソプロピルホスフィン、トリ−ｎ−ブチルホスフィン、トリシクロヘキシルホスフィン、アリルジフェニルホスフィン、トリフェニルホスフィン、ジフェニルホスフィン、トリ−２，４−ジメチルフェニルホスフィン、トリ−２，４，６−トリメチルフェニルホスフィン、トリ−ｏ−トリルホスフィン、トリ−ｏ−アニシルホスフィン、ジフェニルブチルホスフィン、ジフェニル−オクタデシルホスフィン、トリス−（ｐ−ノニルフェニル）−ホスフィン、トリス−ナフチルホスフィン、ジフェニル−（ヒドロキシメチル）−ホスフィン、ジフェニル−アセトキシメチルホスフィン、ジフェニル−（ベータ−エチルカルボキシエチル）ホスフィン、ジフェニル−ベンジルホスフィン、ジフェニル−（ｐ−ヒドロキシフェニル）−ホスフィン、ジフェニル−１，４−ジヒドロキシフェニル−２−ホスフィン、およびフェニル−ナフチル−ベンジルホスフィンから選択することができる。
【００３６】
ポリカーボネート組成物は、任意に１つ以上のヒンダードフェノール系酸化防止剤を含有してもよい。ヒンダードフェノール系酸化防止剤には、例えば、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリスリトールテトラキス［３−（３，５−ジ−ｔｅｒｔ−ブチル−４−ヒドロキシフェニル）プロピオネート］、およびオクタデシル３−（３，５−ジ−ｔｅｒｔ−ブチル−４−ヒドロキシフェニル）プロピオネートが含まれる。
【００３７】
いくつかの実施形態では、有機リン安定剤およびヒンダードフェノール系酸化防止剤の両方が存在してもよく、例えば、トリス（２，４−ジ−ｔｅｒｔ−ブチルフェニル）ホスファイト、ならびにペンタエリスリトールテトラキス［３−（３，５−ジ−ｔｅｒｔ−ブチル−４−ヒドロキシフェニル）プロピオネート］、および／またはオクタデシル３−（３，５−ジ−ｔｅｒｔ−ブチル−４−ヒドロキシフェニル）プロピオネートがある。
【００３８】
いくつかの実施形態では、本開示のベンゾフラノンは、ポリカーボネートの重量に基づいて、約１０重量ｐｐｍ、約２５重量ｐｐｍ、約５０重量ｐｐｍ、約１００重量ｐｐｍ、約１５０重量ｐｐｍ、約１７５重量ｐｐｍ、約２００重量ｐｐｍ、約２２５重量ｐｐｍ、約２５０重量ｐｐｍ、約２７５重量ｐｐｍ、約３００重量ｐｐｍ、約３２５重量ｐｐｍ、約３５０重量ｐｐｍ、約４００重量ｐｐｍ、約４５０重量ｐｐｍ、または約５００重量ｐｐｍのうちのいずれか１つから、約５５０重量ｐｐｍ、約６００重量ｐｐｍ、約６５０重量ｐｐｍ、約７００重量ｐｐｍ、約７５０重量ｐｐｍ、約８００重量ｐｐｍ、約８５０重量ｐｐｍ、約９００重量ｐｐｍ、約９５０重量ｐｐｍまたは約１０００重量ｐｐｍ（０．１重量パーセント（重量％））のうちのいずれか１つのレベルでポリカーボネートに組み込まれる。
【００３９】
他の実施形態では、本開示のベンゾフラノンは、ポリカーボネートの重量に基づいて、約０．１重量％、約０．５重量％、約０．７５重量％、約１．０重量％、約１．５重量％、約２．０重量％、約２．５重量％、約３．０重量％、約３．５重量％、または約４．０重量％のうちのいずれか１つから、約４．５重量％、約５．０重量％、約５．５重量％、約６．０重量％、約６．５重量％、または約７．０重量％（重量パーセント）のうちのいずれか１つのレベルでポリカーボネートに組み込まれる。
【００４０】
有機リン安定剤は、存在する場合、ベンゾフラノンについて概説した重量レベルで使用される。いくつかの実施形態では、１つ以上のベンゾフラノンおよび１つ以上の有機リン化合物は、約１／９９、約１／９０、約１／８０、約１／７０、約１／６０、約１／５０、約１／４０、約１／３０、約１／２０、約１／１０、約１／９、約１／８、約１／７、約１／６、約１／５、約１／４、約１／３、約１／２または約１／１のうちのいずれか１つから、約２／１、約３／１、約４／１、約５／１、約６／１、約７／１、約８／１、約９／１、約１０／１、約２０／１、約３０／１、約４０／１、約５０／１、約６０／１、約７０／１、約８０／１、約９０／１、または約９９／１のうちのいずれか１つの重量／重量比で使用されてもよい。
【００４１】
いくつかの実施形態では、有機リン安定剤は、存在する場合、１つ以上のベンゾフラノンと同等またはそれ以上の重量レベルで使用される。例えば、いくつかの実施形態では、１つ以上のベンゾフラノン対１つ以上の有機リン安定剤の重量／重量比は、約０．０５、約０．１０、約０．１１、約０．１２、約０．１３、約０．１４、約０．１５、約０．１６、約０．２０、約０．２５、約０．３０、約０．３５、約０．４０、約０．４５、または約０．５０のうちのいずれか１つから、約０．５５、約０．６０、約０．６５、約０．７０、約０．７５、約０．８０、約０．８５、約０．９０、約０．９５、または約１．０のうちのいずれか１つであってもよい。
【００４２】
有機リン安定剤対ヒンダードフェノール系酸化防止剤の重量／重量比は、約９／１、約８／１、約７／１、約６／１、約５／１、約４／１、３／１、約２／１、または約１／１のうちのいずれか１つから、約１／２、約１／３、約１／４、約１／５、約１／６、約１／７、約１／８、または約１／９のうちのいずれか１つであってもよい。
【００４３】
特定の実施形態では、本発明の組成物は、有機リン安定剤および／またはフェノール系酸化防止剤を本質的に含まなくてもよい。用語「本質的に含まない」とは、「意図的に添加しない」ことを意味し、例えば、全組成物の重量に基づいて、１００重量ｐｐｍ、７５重量ｐｐｍ、５０重量ｐｐｍ、２５重量ｐｐｍ、１５重量ｐｐｍ、１０重量ｐｐｍ、５重量ｐｐｍ、または２重量ｐｐｍのレベルで少量のみ存在してもよい。
【００４４】
本発明のベンゾフラノンおよび任意のさらなる添加剤のポリカーボネートへの組み込みは、その後の溶媒の蒸発の有無にかかわらず、例えば成形前もしくは成形後に既知の方法によって、または溶解もしくは分散された添加剤混合物をポリカーボネートに適用することによっても行われる。本発明のベンゾフラノンおよび任意のさらなる添加剤はまた、マスターバッチの形態でポリカーボネートに添加され得、マスターバッチは、マスターバッチの総重量に基づいて、例えば、約２重量％〜約４０重量％の濃度で添加剤を含有する。マスターバッチの形態では、マスターバッチのポリマーは、ポリカーボネートと同じである必要はない。成形は、既知の混合機、例えばミキサー、ニーダー、または押出機を用いて行うことができる。
【００４５】
本発明のベンゾフラノンおよび任意のさらなる添加剤は、事前に混合するか、または個別に添加され得る。本発明のベンゾフラノンおよび任意のさらなる添加剤はまた、重合の前もしくは最中、または架橋の前に添加され得る。本発明のベンゾフラノンおよび任意のさらなる添加剤は、純粋な形で、またはワックス、油、もしくはポリマーに封入されてポリカーボネートに組み込まれ得る。
【００４６】
本発明のベンゾフラノンおよび任意のさらなる添加剤はまた、ポリカーボネートに噴霧され得る。それらは、これらの添加剤と共にポリカーボネート上に噴霧されてもよいように、他の添加剤またはそれらの溶融物を希釈することができる。
【００４７】
特定の実施形態では、本発明のベンゾフラノン添加剤は、押出機で溶融混合することによってポリカーボネートに組み込まれる。本発明のベンゾフラノンおよび任意のさらなる添加剤は、一緒にまたは別々に添加されてもよい。
【００４８】
いくつかの実施形態では、添加剤は、フィルム／シート上のコーティングプロセスを介してポリカーボネートフィルムまたはシート（基材）に組み込まれてもよい。「ディップコーティング」は、添加剤（複数可）が表面に吸着されるか、部分的に基材に含浸される液体媒体を通して基材を連続的に引き込むことを含む。このようなコーティングプロセスにより、より高濃度の添加剤を基材に付着させることが可能である。
【００４９】
いくつかの実施形態では、ポリカーボネート組成物を調製するプロセスは、重量による原材料の測定、それに続く原材料の乾式混合を含む。混合物は、一定の供給速度でスクリュー押出機に供給して、材料を所望の形態に押し出し、続いて水冷および乾燥させてもよい。原料は、混合され、押出機のスロートまたは供給ゾーンにある単一のフィーダーを介して投入される。あるいは、一部の成分は、溶融または混合ゾーンの押出機バレルの途中まで投入されてもよい。例えば、液体原料は、加圧下での液体注入を介して後のゾーンに投入されてもよい。
【００５０】
フィルムまたはシート用の典型的なフラットフィルムまたはキャスト押出ラインは、一般に、押出機、フィルム、もしくはシートダイ、取り出しおよび／またはシート冷却システム、ならびに巻き取りまたはスプールシステムを含む。多層シートまたはフィルム構造の場合、複数の出口を有する単一のダイ、または複数の押出機のいずれかが、溶融ポリマーを多層構築体用に好適に設計されたダイに供給することができる。巻き取り前の押出されたフィルムの後の任意の処理は、特定の機械的フィルム特性を向上させるために、機械、横方向、または両方向でフィルムの配向を提供するストレッチドロー装置を含むことができる。
【００５１】
以下は、本開示のいくつかの実施形態である。
第１の実施形態では、ポリカーボネートと、式Ｉのベンゾフラノン安定剤からなる群から選択される１つ以上の添加剤と、を含む組成物が開示され、
【化５】
2021503021.tif 000009
式中、Ｒ１、Ｒ２、Ｒ３、Ｒ４、およびＲ５は、それぞれ独立して、水素、ハロゲン、ヒドロキシ、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、または１〜３個の−Ｏ−、−Ｓ−、−ＮＨ−、もしくは−Ｎ（Ｃ１−Ｃ８アルキル）−によって中断されたＣ３−Ｃ２５アルカノイルオキシであり、ここで、Ｃ１−Ｃ２５アルキル、Ｃ２−Ｃ２５アルケニル、Ｃ２−Ｃ２５アルキニル、Ｃ７−Ｃ９フェニルアルキル、フェニル、Ｃ５−Ｃ８シクロアルキル、Ｃ１−Ｃ１８アルコキシ、Ｃ１−Ｃ８アルキルアミン、ジ（Ｃ１−Ｃ８アルキル）アミノ、Ｃ１−Ｃ２５アルカノイルオキシ、Ｃ１−Ｃ２５アルカノイルアミノ、Ｃ３−Ｃ２５アルケノイルオキシ、および中断されたＣ３−Ｃ２５アルケノイルオキシは、非置換であるか、またはハロゲン、ヒドロキシ、チオール、アミノ、Ｃ１−Ｃ４アルキルアミノ、ジ（Ｃ１−Ｃ４アルキル）アミノ、およびＣ１−Ｃ４アルキルから選択される１〜３個の基で置換されている。
【００５２】
第２の実施形態では、式Ｉの化合物において、Ｒ１およびＲ２は独立して、水素またはＣ１−Ｃ８アルキルであり、Ｒ３およびＲ４は独立して、Ｃ１−Ｃ１２アルキルであり、Ｒ５は、Ｃ１−Ｃ７アルキル、フェニル、Ｃ１−Ｃ８アルキルフェニル、３，５−ジ（Ｃ１−Ｃ８アルキル）−４−ヒドロキシフェニル、もしくはＣ１−Ｃ８アルキル（３，５−ジ（Ｃ１−Ｃ８アルキル）−４−ヒドロキシフェニル）であるか、または、Ｒ１およびＲ２は、水素であり、Ｒ３およびＲ４は、Ｃ１−Ｃ８アルキルである。第３の実施形態では、第１または第２の実施形態による組成物が開示され、Ｒ５は、Ｃ１−Ｃ４アルキル、フェニル、Ｃ１−Ｃ４アルキルフェニル、３，５−ジ（Ｃ１−Ｃ４アルキル）−４−ヒドロキシフェニル、またはＣ１−Ｃ４アルキル（３，５−ジ（Ｃ１−Ｃ４アルキル）−４−ヒドロキシフェニルである。第４の実施形態では、１〜３の実施形態のいずれかによる組成物が開示され、ベンゾフラノン安定剤は、以下からなる群から選択される。
【化６】
2021503021.tif 000010
【００５３】
第５の実施形態では、１〜４の実施形態のいずれかによる組成物が開示され、それは、ポリカーボネートの重量に基づいて、約１０重量ｐｐｍ、約２５重量ｐｐｍ、約５０重量ｐｐｍ、約１００重量ｐｐｍ、約１５０重量ｐｐｍ、約１７５重量ｐｐｍ、約２００重量ｐｐｍ、約２２５重量ｐｐｍ、約２５０重量ｐｐｍ、約２７５重量ｐｐｍ、約３００重量ｐｐｍ、約３２５重量ｐｐｍ、約３５０重量ｐｐｍ、約４００重量ｐｐｍ、約４５０重量ｐｐｍ、または約５００重量ｐｐｍのうちのいずれか１つから、約５５０重量ｐｐｍ、約６００重量ｐｐｍ、約６５０重量ｐｐｍ、７００重量ｐｐｍ、約７５０重量ｐｐｍ、約８００重量ｐｐｍ、約８５０重量ｐｐｍ、約９００重量ｐｐｍ、約９５０重量ｐｐｍ、または約１０００重量ｐｐｍ（０．１重量パーセント（重量％）のうちのいずれか１つの１つ以上のベンゾフラノン安定剤を含む。
【００５４】
第６の実施形態では、実施形態１〜４のいずれかによる組成物が開示され、それは、ポリカーボネートの重量に基づいて、約０．１重量％、約０．５重量％、約０．７５重量％、約１．０重量％、約１．５重量％、約２．０重量％、約２．５重量％、約３．０重量％、約３．５重量％、または約４．０重量％のうちのいずれか１つから、約４．５重量％、約５．０重量％、約５．５重量％、約６．０重量％、約６．５重量％、または約７．０重量％（重量パーセント）のうちのいずれか１つの１つ以上のベンゾフラノン安定剤を含む。
【００５５】
第７の実施形態では、１〜６の実施形態のいずれかによる組成物が開示され、それは、１つ以上の有機リン安定剤を含む。第８の実施形態では、１〜７の実施形態のいずれかによる組成物が開示され、それは、以下からなる群から選択される１つ以上の有機リン安定剤を含む：トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスルチトールジホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレン−ジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２’，２”−ニトリロ［トリエチルトリス（３，３’５，５’−テトラ−ｔｅｒｔ−ブチル−１，１’）−ビフェニル−２，２’−ジイル）ホスファイト］、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【化７】
2021503021.tif 000011
【００５６】
第９の実施形態では、１〜８の実施形態のいずれかによる組成物が開示され、それは、ポリカーボネートの重量に基づいて、約１０重量ｐｐｍ、約２５重量ｐｐｍ、約５０重量ｐｐｍ、約１００重量ｐｐｍ、約１５０重量ｐｐｍ、約１７５重量ｐｐｍ、約２００重量ｐｐｍ、約２２５重量ｐｐｍ、約２５０重量ｐｐｍ、約２７５重量ｐｐｍ、約３００重量ｐｐｍ、約３２５重量ｐｐｍ、約３５０重量ｐｐｍ、約４００重量ｐｐｍ、約４５０重量ｐｐｍ、または約５００重量ｐｐｍのうちのいずれか１つから、約５５０重量ｐｐｍ、約６００重量ｐｐｍ、約６５０重量ｐｐｍ、約７００重量ｐｐｍ、約７５０重量ｐｐｍ、約８００重量ｐｐｍ、約８５０重量ｐｐｍ、約９００重量ｐｐｍ、約９５０重量ｐｐｍ、または約１０００重量ｐｐｍ（０．１重量パーセント（重量％））のうちのいずれか１つの１つ以上の有機リン安定剤を含む。
【００５７】
第１０の実施形態では、１〜９の実施形態のいずれかによる組成物が開示され、組成物は、１つ以上のベンゾフラノン安定剤と、１つ以上の有機リン安定剤とを含み、ベンゾフラノン安定剤対有機リン安定剤の重量／重量比は、約１／９９、約１／９０、約１／８０、約１／７０、約１／６０、約１／５０、約１／４０、約１／３０、約１／２０、約１／１０、約１／９、約１／８、約１／７、約１／６、約１／５、約１／４、約１／３、約１／２、または約１／１のうちのいずれか１つから、約２／１、約３／１、約４／１、約５／１、約６／１、約７／１、約８／１、約９／１、約１０／１、約２０／１、約３０／１、約４０／１、約５０／１、約６０／１、約７０／１、約８０／１、約９０／１、または約９９／１のうちのいずれか１つである。
【００５８】
第１１の実施形態では、１〜１０の実施形態のいずれかによる組成物が開示され、組成物は、１つ以上のベンゾフラノン安定剤と、１つ以上の有機リン安定剤と、を含み、１つ以上のベンゾフラノン安定剤対１つ以上の有機リン安定剤の重量／重量比は、約０．０５、約０．１０、約０．１５、約０．２０、約０．２５、約０．３０、約０．３５、約０．４０、約０．４５、または約０．５０のうちのいずれか１つから、約０．５５、約０．６０、約０．６５、約０．７０、約０．７５、約０．８０、約０．８５、約０．９０、約０．９５、または約１．０のうちのいずれか１つであってもよい。
【００５９】
第１２の実施形態では、実施形態１〜６のいずれかによる組成物が開示され、組成物は、有機リン安定剤を本質的に含まない。第１３の実施形態では、１〜１２の実施形態のいずれかによる組成物が開示され、組成物は、ヒンダードフェノール系酸化防止剤を本質的に含まない。
【００６０】
第１４の実施形態では、１〜１３の実施形態のいずれかによる組成物が開示され、組成物は、約３５０ｎｍ、約３６０ｎｍ、約３７０ｎｍ、約３８０ｎｍ、約３９０ｎｍ、約４００ｎｍ、約４１０ｎｍ、約４２０ｎｍ、約４３０ｎｍ、約４４０ｎｍ、または約４５０ｎｍのいずれかから７００ｎｍの波長を有する光に対して透明である。
【００６１】
第１５の実施形態では、１〜１４の実施形態のいずれかによる組成物を含むフィルム、シート、または成形品が開示される。第１６の実施形態では、第１５の実施形態によるフィルム、シート、または成形品が開示され、それは、約３５０ｎｍ〜約７００ｎｍの波長を有する光に対して透明である。
【００６２】
第１７の実施形態では、実施形態１５または１６によるフィルム、シート、または成形品が開示され、それは、自動車用ヘッドランプカバー、街路灯カバー、太陽エネルギー制御フィルム、照明器具用反射ハウジング、および光拡散フィルムからなる群から選択される。
【００６３】
第１８の実施形態では、実施形態１５〜１７のいずれかによるフィルム、シート、または成形品を調製する方法が開示され、この方法は、組成物を溶融混合することを含む。
【００６４】
第１９の実施形態では、熱、光、および酸素の有害な影響に対してポリカーボネートを安定化する方法が開示され、この方法は、式Ｉのベンゾフラノン安定剤からなる群から選択される１つ以上の添加剤をポリカーボネートに組み込むことを含み、
【化８】
2021503021.tif 000012
式中、Ｒ１およびＲ２は独立して、水素またはＣ１−Ｃ８アルキルであり、Ｒ３およびＲ４は独立して、Ｃ１−Ｃ１２アルキルであり、Ｒ５は、Ｃ１−Ｃ７アルキル、フェニル、Ｃ１−Ｃ８アルキルフェニル、３，５−ジ（Ｃ１−Ｃ８アルキル）−４−ヒドロキシフェニル、またはＣ１−Ｃ８アルキル（３，５−ジ（Ｃ１−Ｃ８アルキル）−４−ヒドロキシフェニルである。第２０の実施形態では、実施形態１９による方法が開示され、Ｒ１およびＲ２は、水素であり、Ｒ３およびＲ４は、Ｃ１−Ｃ８アルキルである。第２１の実施形態では、実施形態１９または２０による方法が開示され、Ｒ５は、Ｃ１−Ｃ４アルキル、フェニル、Ｃ１−Ｃ４アルキルフェニル、３，５−ジ（Ｃ１−Ｃ４アルキル）−４−ヒドロキシフェニル、またはＣ１−Ｃ４アルキル（３，５−ジ（Ｃ１−Ｃ４アルキル）−４−ヒドロキシフェニルである。
【００６５】
第２２の実施形態では、実施形態１９〜２１のいずれかによる方法が開示され、ベンゾフラノン安定剤は、以下からなる群から選択される。
【化９】
2021503021.tif 000013
【００６６】
第２３の実施形態では、実施形態１９〜２２のいずれかによる方法が開示され、それは、ポリカーボネートの重量に基づいて、約１０重量ｐｐｍ、約２５重量ｐｐｍ、約５０重量ｐｐｍ、約１００重量ｐｐｍ、約１５０重量ｐｐｍ、約１７５重量ｐｐｍ、約２００重量ｐｐｍ、約２２５重量ｐｐｍ、約２５０重量ｐｐｍ、約２７５重量ｐｐｍ、約３００重量ｐｐｍ、約３２５重量ｐｐｍ、約３５０重量ｐｐｍ、約４００重量ｐｐｍ、約４５０重量ｐｐｍ、または約５００重量ｐｐｍのうちのいずれか１つから、約５５０重量ｐｐｍ、約６００重量ｐｐｍ、約６５０重量ｐｐｍ、約７００重量ｐｐｍ、約７５０重量ｐｐｍ、約８００重量ｐｐｍ、約８５０重量ｐｐｍ、約９００重量ｐｐｍ、約９５０重量ｐｐｍ、または約１０００重量ｐｐｍ（０．１重量パーセント（重量％））のうちのいずれか１つの１つ以上のベンゾフラノン安定剤を組み込むことを含む。
【００６７】
第２４の実施形態では、実施形態１９〜２３のいずれかによる方法が開示され、それは、ポリカーボネートの重量に基づいて、約０．１重量％、約０．５重量％、約０．７５重量％、約１．０重量％、約１．５重量％、約２．０重量％、約２．５重量％、約３．０重量％、約３．５重量％、または約４．０重量％のうちのいずれか１つから、約４．５重量％、約５．０重量％、約５．５重量％、約６．０重量％、約６．５重量％または約７．０重量％（重量パーセント）のうちのいずれか１つの１つ以上のベンゾフラノン安定剤を組み込むことを含む。
【００６８】
第２５の実施形態では、実施形態１９〜２４のいずれかによる方法が開示され、それは、１つ以上の有機リン安定剤を組み込むことを含む。第２６の実施形態では、実施形態１９〜２５のいずれかによる方法が開示され、それは、以下からなる群から選択される１つ以上の有機リン安定剤を組み込むことを含む：トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスルチトールジホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレン−ジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２’，２”−ニトリロ［トリエチルトリス（３，３’５，５’−テトラ−ｔｅｒｔ−ブチル−１，１’−ビフェニル−２，２’−ジイル）ホスファイト］、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【化１０】
2021503021.tif 000014
【００６９】
第２７の実施形態では、実施形態１９〜２６のいずれかによる方法が開示され、それは、ポリカーボネートの重量に基づいて、約１０重量ｐｐｍ、約２５重量ｐｐｍ、約５０重量ｐｐｍ、約１００重量ｐｐｍ、約１５０重量ｐｐｍ、約１７５重量ｐｐｍ、約２００重量ｐｐｍ、約２２５重量ｐｐｍ、約２５０重量ｐｐｍ、約２７５重量ｐｐｍ、約３００重量ｐｐｍ、約３２５重量ｐｐｍ、約３５０重量ｐｐｍ、約４００重量ｐｐｍ、約４５０重量ｐｐｍ、または約５００重量ｐｐｍのうちのいずれか１つから、約５５０重量ｐｐｍ、約６００重量ｐｐｍ、約６５０重量ｐｐｍ、約７００重量ｐｐｍ、約７５０重量ｐｐｍ、約８００重量ｐｐｍ、約８５０重量ｐｐｍ、約９００重量ｐｐｍ、約９５０重量ｐｐｍ、または約１０００重量ｐｐｍ（０．１重量パーセント（重量％））のうちのいずれか１つの１つ以上の有機リン安定剤を組み込むことを含む。
【００７０】
第２８の実施形態では、実施形態１９〜２７のいずれかによる方法が開示され、それは、１つ以上のベンゾフラノン安定剤および１つ以上の有機リン安定剤を組み込むことを含み、ベンゾフラノン安定剤対有機リン安定剤の重量／重量比は、約１／９９、約１／９０、約１／８０、約１／７０、約１／６０、約１／５０、約１／４０、約１／３０、約１／２０、約１／１０、約１／９、約１／８、約１／７、約１／６、約１／５、約１／４、約１／３、約１／２、または約１／１のうちのいずれか１つから、約２／１、約３／１、約４／１、約５／１、約６／１、約７／１、約８／１、約９／１、約１０／１、約２０／１、約３０／１、約４０／１、約５０／１、約６０／１、約７０／１、約８０／１、約９０／１、または約９９／１のうちのいずれか１つである。
【００７１】
第２９の実施形態では、実施形態１９〜２８のいずれかによる方法が開示され、それは、１つ以上のベンゾフラノン安定剤および１つ以上の有機リン安定剤を組み込むことを含み、１つ以上のベンゾフラノン安定剤対１つ以上の有機リン安定剤の重量／重量比は、約０．０５、約０．１０、約０．１５、約０．２０、約０．２５、約０．３０、約０．３５、約０．４０、約０．４５、または約０．５０のうちのいずれか１つから、約０．５５、約０．６０、約０．６５、約０．７０、約０．７５、約０．８０、約０．８５、約０．９０、約０．９５、または約１．０のうちのいずれか１つであってもよい。
【００７２】
第３０の実施形態では、実施形態１９〜２４のいずれかによる方法が開示され、この方法は、有機リン安定剤を組み込むことを含まない。第３１の実施形態では、実施形態１９〜３０のいずれかによる方法が開示され、この方法は、ヒンダードフェノール系酸化防止剤を組み込むことを含まない。
【００７３】
第３２の実施形態では、式Ｉの１つ以上のベンゾフラノン安定剤を含む添加剤組成物が開示され、
【化１１】
2021503021.tif 000015
式中、Ｒ１およびＲ２は独立して、水素またはＣ１−Ｃ８アルキルであり、Ｒ３およびＲ４は独立して、Ｃ１−Ｃ１２アルキルであり、Ｒ５は、Ｃ１−Ｃ７アルキル、フェニル、Ｃ１−Ｃ８アルキルフェニル、３，５−ジ（Ｃ１−Ｃ８アルキル）−４−ヒドロキシフェニル、またはＣ１−Ｃ８アルキル（３，５−ジ（Ｃ１−Ｃ８アルキル）−４−ヒドロキシフェニル）、および１つ以上の有機リン安定剤である。
【００７４】
第３３の実施形態では、第３２の実施形態による組成物が開示され、Ｒ１およびＲ２は、水素であり、Ｒ３およびＲ４は、Ｃ１−Ｃ８アルキルである。第３４の実施形態では、実施形態３２または３３による組成物が開示され、Ｒ５は、Ｃ１−Ｃ４アルキル、フェニル、Ｃ１−Ｃ４アルキルフェニル、３，５−ジ（Ｃ１−Ｃ４アルキル）−４−ヒドロキシフェニル、またはＣ１−Ｃ４アルキル（３，５−ジ（Ｃ１−Ｃ４アルキル）−４−ヒドロキシフェニルである。
【００７５】
第３５の実施形態では、実施形態３３〜３４のいずれかによる組成物が開示され、ベンゾフラノン安定剤は、以下からなる群から選択される。
【化１２】
2021503021.tif 000016
【００７６】
第３６の実施形態では、実施形態３２〜３５のいずれかによる組成物が開示され、それは、以下からなる群から選択される１つ以上の有機リン安定剤を含む：トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスルチトールジホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレン−ジホスホナイト、６−イソオクチルオキシ−２，４，８，１０−テトラ−ｔｅｒｔ−ブチル−ジベンゾ［ｄ，ｆ］［１，３，２］ジオキサホスフェピン、６−フルオロ−２，４，８，１０−テトラ−ｔｅｒｔ−ブチル−１２−メチル−ジベンゾ［ｄ，ｇ］［１，３，２］ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、２，２’，２”−ニトリロ［トリエチルトリス（３，３’５，５’−テトラ−ｔｅｒｔ−ブチル−１，１’）−ビフェニル−２，２’−ジイル）ホスファイト］、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【化１３】
2021503021.tif 000017
【００７７】
第３７の実施形態では、実施形態３２〜３６のいずれかによる組成物が開示され、ベンゾフラノン安定剤対有機リン安定剤の重量／重量比は、約１／９９、約１／９０、約１／８０、約１／７０、約１／６０、約１／５０、約１／４０、約１／３０、約１／２０、約１／１０、約１／９、約１／８、約１／７、約１／６、約１／５、約１／４、約１／３、約１／２、または約１／１のうちのいずれか１つから、約２／１、約３／１、約４／１、約５／１、約６／１、約７／１、約８／１、約９／１、約１０／１、約２０／１、約３０／１、約４０／１、約５０／１、約６０／１、約７０／１、約８０／１、約９０／１、または約９９／１のうちのいずれか１つである。
【００７８】
第３８の実施形態では、実施形態３２〜３６のいずれかによる組成物が開示され、１つ以上のベンゾフラノン安定剤対１つ以上の有機リン安定剤の重量／重量比は、約０．０５、約０．１０、約０．１５、約０．２０、約０．２５、約０．３０、約０．３５、約０．４０、約０．４５、または約０．５０のうちのいずれか１つから、約０．５５、約０．６０、約０．６５、約０．７０、約０．７５、約０．８０、約０．８５、約０．９０、約０．９５、または約１．０のうちのいずれか１つであってもよい。
【００７９】
第３９の実施形態では、実施形態３２〜３８のいずれかによる組成物が開示され、この組成物は、ヒンダードフェノール系酸化防止剤を本質的に含まない。
【００８０】
本明細書における冠詞「１つの（ａ）」および「１つの（ａｎ）」は、文法的目的語の１つまたは２つ以上（例えば、少なくとも１つ）を指す。本明細書に引用される範囲はすべて、包括的である。全体を通して使用される「約」という用語は、小さな変動を表現し、説明するために使用される。例えば、「約」は、数値が±５％、±４％、±３％、±２％、±１％、±０．５％、±０．４％、±０．３％、±０．２％、±０．１％、または±０．０５％変更されることを意味する。すべての数値は、明示的に示されているかどうかに関係なく、「約」という用語で修飾される。「約」という用語によって変更された数値には、特定の識別された値が含まれる。例えば、「約５．０」は、５．０を含む。
【００８１】
本明細書で論じられる米国特許、米国特許出願、および公開された米国特許出願は、参照により本明細書に組み込まれる。
【００８２】
特に明記しない限り、すべての部およびパーセントは、重量による。特に明記されていない場合、重量パーセント（重量％）は、いかなる揮発性物質も含まない組成物全体に基づく。
【実施例】
【００８３】
実施例で使用されたポリカーボネートは、ＬＥＸＡＮ１４１であり、これは、約６００ｐｐｍ〜約６５０ｐｐｍのトリス（２，４−ジ−ｔ−ブチルフェニル）ホスファイトと、約２５０ｐｐｍ〜約３００ｐｐｍのトリス（２，４−ジ−ｔ−ブチルフェニル）ホスフェートとを含有すると判定される。以下の実施例で使用された添加剤は、ホスファイト：トリス（２，４−ジ−ｔ−ブチルフェニル）ホスファイト、ヒンダードフェノール：オクタデシル３−（３，５−ジ−ｔｅｒｔ−ブチル−４−ヒドロキシフェニル）プロピオネート、トリアジンＡ：２，４−ビス（４−ビフェニリル）−６−（２−ヒドロキシ−４−（２−エチルヘキシル）オキシフェニル）−ｓ−トリアジン、トリアジンＢ：４，６−ジフェニル−２−（４−ヘキシルオキシ−２−ヒドロキシフェニル）−ｓ−トリアジン、ベンゾトリアゾールＡ：２−（２−ヒドロキシ−５−ｔ−オクチルフェニル）−２Ｈ−ベンゾトリアゾール、ベンゾトリアゾールＢ：２，２’−メチレン−ビス（４−ｔ−オクチル−（６−２Ｈ−ベンゾトリアゾール−２−イル）フェノール）、ＴＰＰ：トリフェニルホスフィン、
【化１４】
2021503021.tif 000018
【００８４】
化合物Ｃは、例えば、米国特許第７，３９０，９１２号に開示され、ｎ＝４である。
【００８５】
実施例１ オーブン老化
添加剤は、以下の配合を提供するためにポリカーボネートと乾式混合する。添加剤レベルは、ポリカーボネートの重量に基づいて、重量ｐｐｍ（１００万分の１）で報告する。
【表１】
2021503021.tif 000019
【００８６】
混合されたポリカーボネート配合物は、２×２×０．１２５インチのプラークに射出成形する。プラークは、１２５℃でオーブン老化に供し、最大１２，０００時間まで監視する。ヘイズは、３つのプラークの平均で判定する。試料１〜９を含有するプラークについて、１２５℃で１２，０００時間オーブン老化した後に判定された黄色度指数（ＹＩ）、デルタＥ（ΔＥ）、透過率（Ｔ）、およびヘイズを以下に報告する。
【表２】
2021503021.tif 000020
【００８７】
実施例２ オーブン老化
添加剤は、以下の配合を提供するためにポリカーボネートと乾式混合する。添加剤レベルは、ポリカーボネートの重量に基づいて、重量ｐｐｍで報告する。
【表３】
2021503021.tif 000021
【００８８】
混合されたポリカーボネート配合物は、２×２×０．１２５インチのプラークに射出成形する。プラークは、１２５℃でオーブン老化する。黄色度指数（ＹＩ）は、ゼロ時間および５０５５時間で判定する。
【表４】
2021503021.tif 000022
【００８９】
実施例３ 加速された光老化
添加剤は、以下配合を提供するためにポリカーボネートと乾式混合する。添加剤レベルは、ポリカーボネートの重量に基づく重量ｐｐｍである。
【表５】
2021503021.tif 000023
【００９０】
混合されたポリカーボネート配合物は、２×２×０．１２５インチのプラークに射出成形する。プラークは、ｘｅｎｏｎ−ａｒｃのＷｅａｔｈｅｒ−Ｏ−Ｍｅｔｅｒで加速風化に供する。黄色度指数（ＹＩ）は、ゼロ時間と３０２２時間で判定する。デルタＹＩ（ΔＹＩ）は、３０２２時間でのＹＩからゼロ時間でのＹＩを引いたものである。結果は、以下の通りである。
【表６】
2021503021.tif 000024
【国際調査報告】
2021503021.tif 000029
2021503021.tif 000030